(57)【特許請求の範囲】
【請求項１】
下記の一般式（１）で表されることを特徴とする乳化重合用乳化剤。
Ｒ−Ｏ−（Ｇ）ｎ ……（１）
（式中、Ｒは炭素数１０〜１３であり、分岐度が０．１〜３．５であるアルキル基、又はスチレン化フェニル基を表す。Ｇはグルコース、又はマルトースとマルトリオースとの混合物の残基を表す。ｎは１〜３０である。）
【請求項２】
前記一般式（１）で表されるポリグルコシド化合物と、該ポリグルコシド化合物以外の他のノニオン界面活性剤、アニオン界面活性剤及びカチオン界面活性剤の群から選ばれた少なくとも１種類の界面活性剤との混合物であることを特徴とする請求項１に記載の乳化重合用乳化剤。
【請求項３】
モノマーに対して、請求項１又は２に記載の乳化重合用乳化剤を０．１〜２０重量％の量で使用し、水性媒体中で前記モノマーを重合させる、又は前記モノマー重合後のポリマーに添加することを特徴とするポリマーエマルションの製造方法。
【請求項４】
請求項３に記載のポリマーエマルションの製造方法により得られたことを特徴とするポリマーエマルション。
【発明の詳細な説明】
【技術分野】
【０００１】
本発明は乳化重合する際に用いられる乳化重合用乳化剤、該乳化重合用乳化剤を使用したポリマーエマルションの製造方法、及び該製造方法により得られるポリマーエマルションに関する。
【背景技術】
【０００２】
従来、ノニオン性の乳化重合用乳化剤としては、ノニルフェノールやオクチルフェノールにアルキレンオキサイドを付加したポリオキシアルキレンアルキルフェニルエーテルや高級アルコールにアルキレンオキサイドを付加したポリオキシアルキレンアルキルエーテルが広く用いられてきた。
【０００３】
しかし、ポリオキシアルキレンアルキルフェニルエーテルは、その生分解生成物の生態毒性が問題視されており、自然環境に排出された場合、生態系に悪影響を及ぼすことが問題となっている。よって、ポリオキシアルキレンアルキルエーテルといったアルキルフェノールを疎水基に含まない乳化剤への代替が進められてきている。
【０００４】
また、ポリオキシアルキレンアルキルエーテルにおいても、乳化重合用乳化剤として性能不足である場合や水生生物毒性、皮膚刺激性などのため使用できる範囲が限られることがある。ポリオキシアルキレンアルキルエーテルの問題点として、未反応のエチレンオキサイドやプロピレンオキサイドが製品中に残存すること、副生成物として発がん性や刺激性の高い物質が発生することが挙げられる。例えば、合成時には有害なジオキサンが生成することや、アルキレンオキサイド鎖の酸化分解により有害性のアルデヒド類を生成することが知られており、シックハウス症候群やＶＯＣ（揮発性有機化合物）問題が騒がれる近年、アルデヒド等を含む乳化剤をエマルションの製造に用いるのは好ましくない。
【０００５】
これに対し、アルキレンオキサイドから誘導されないノニオン活性剤として、アルキルポリグルコシドを乳化重合用乳化剤として用いた技術が特開昭６１−１３６５０２号公報（特許文献１）に開示されている。
【特許文献１】特開昭６１−１３６５０２号公報
【発明の開示】
【発明が解決しようとする課題】
【０００６】
アルキルポリグルコシドは、ポリオキシアルキレンアルキルエーテルのように有害なジオキサンやホルムアルデヒドが発生せず、またアルキレンオキサイドを出発原料としていないため高い安全性を持ち、また生分解性にも優れているため自然環境に排出された際にも自然環境に対する負荷の少ない乳化重合用乳化剤である。
【０００７】
しかし、上記の特許に開示されたアルキルグルコシドを乳化剤として用いた乳化重合では、重合時の安定性、ポリマーエマルションの安定性、ポリマーエマルションから得られたポリマーフィルムの性質は必ずしも充分に満足し得るものではなく、多くの解決すべき問題点が残されている。
【０００８】
本発明は、重合時の乳化安定性、得られたポリマーエマルションの機械安定性や化学安定性が優れると共に、実際に使用した際のフィルム光沢性、接着性、耐熱性等の諸特性が優れたポリマーエマルションが得られる乳化重合用乳化剤を提供することを目的とする。
【課題を解決するための手段】
【０００９】
本発明は、上記実情に鑑みてなされたものであって、特定の疎水基を有するアルキルグルコシドを用いることにより、上記の課題が解決できることを見出し、本発明に到達したものである。
【００１０】
すなわち、本発明の乳化重合用乳化剤は、下記の一般式（１）で表されることを特徴とする。
【００１１】
Ｒ−Ｏ−（Ｇ）ｎ ……（１）
（式中、Ｒは炭素数１０〜１３であり、分岐度が０．１〜３．５であるアルキル基、又はスチレン化フェニル基を表す。Ｇはグルコース、又はマルトースとマルトリオースとの混合物の残基を表す。ｎは１〜３０である。）
【００１４】
また、本発明の乳化重合用乳化剤においては、前記一般式（１）で表されるポリグルコシド化合物と、該ポリグルコシド化合物以外の他のノニオン界面活性剤、アニオン界面活性剤及びカチオン界面活性剤の群から選ばれた少なくとも１種類の界面活性剤との混合物であってもよい。
【００１５】
さらに、本発明は、モノマーに対して、前記の乳化重合用乳化剤を０．１〜２０重量％の量で使用し、水性媒体中で前記モノマーを重合させる、又は前記モノマー重合後のポリマーに添加することを特徴とするポリマーエマルションの製造方法、及びそのポリマーエマルションの製造方法により得られたポリマーエマルションである。
【発明の効果】
【００１６】
本発明の乳化重合用乳化剤によれば、重合時の乳化安定性が良く、得られたポリマーエマルションの機械安定性や化学安定性が優れ、ポリマーエマルションから得られたポリマーフィルムの接着性、耐熱性等の諸特性向上に優れた効果を発揮する。さらに、ジオキサンやアルデヒド類などの有害物質を大幅に低減したポリマーエマルションを得ることができる。
【発明を実施するための最良の形態】
【００１７】
以下に、本発明の実施の形態をより詳しく説明する。
【００１８】
本発明の乳化重合用乳化剤は、下記一般式（１）で表されるポリグルコシド化合物を含んでなる。  
Ｒ−Ｏ−（Ｇ）ｎ  ……（１）
【００１９】
上記一般式（１）のポリグルコシド化合物において、Ｒは炭素数６〜２０で分岐度が０．１〜３．５であるアルキル基、又は炭素数６〜４０のアリール基である。Ｇは単糖類から水酸基を１つ除去して得られる残基であり、すなわち、本発明の乳化重合用乳化剤はアルキルポリグルコシド、アリールポリグルコシドを含んでなる乳化剤である。ここで、ｎは１〜３０である。
【００２０】
上記アルキル基としては、通常、アルコールから水酸基を除いた残基である。これらのアルコールは分岐度が０．１〜３．５、好ましくは０．５〜３．５、より好ましくは０．８〜３．５である。分岐度が０．１未満であると、泡立ちが多くなり、３．５を超えるとポリマーエマルションの粒子径分布が粗くなり、実際に使用した際のフィルムの光沢性や接着性が不良となる。
【００２１】
このようなアルコールとしては工業的に製造されたものがある。例えば、プロピレン或いはブテン又はその混合物から誘導される高級オレフィンを経て、オキソ法により製造される分岐型飽和一級アルコールとして、イソヘプタノール、イソオクタノール、イソノナノール、イソデカノール、イソウンデカノール、イソドデカノール、イソトリデカノール、イソテトラデカノール、ペンタデカノール等があり、市販品ではエクソン・モービル社製のＥｘｘａｌシリーズが使用できる。
【００２２】
また、ｎ−パラフィンやエチレンオリゴマーから誘導されるオレフィンを経て、オキソ法により製造される直鎖型と分岐型のアルコールの混合物として、Ｓｈｅｌｌ社製のネオドール（Ｎｅｏｄｏｌ）シリーズ、三菱化学社製のダイヤドール（Ｄｉａｄｏｌ）シリーズ、Ｓａｓｏｌ社製のサフォール（Ｓａｆｏｌ）シリーズやリアル（Ｌｉａｌ）シリーズが挙げられる。
【００２３】
さらに、ゲルベ反応によるアルコールの２量化によって得られるゲルベアルコールには２−エチル−１−ヘキサノール、２−ブチル−１−ヘキサノール、２−エチル−１−ヘプタノール、２−プロピル−１−オクタノール、２−プロピル−１−ヘプタノール、４−メチル−２−プロピル−１−ヘキサノール、２−プロピル−５−メチル−１−ヘキサノールなどがあり、又はパラフィンを空気酸化して製造され、水酸基が炭素鎖の末端以外にランダムに結合しているセカンダリーアルコールなどがある。
【００２４】
アリール基としては、例えば、フェニル、トルイル、キシリル、クメニル、メシチル、ベンジル、フェネチル、スチリル、シンナミル、ベンズヒドリル、トリチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、フェニルフェニル、ベンジルフェニル、スチレン化フェニル、クミルフェニル、スチレン化クレシル、ベンジルキシリル、α−ナフチル、β−ナフチル基等が挙げられる。
【００２５】
本発明では、上記に記載の炭化水素基を２種類以上配合して使用することも可能である。
【００２６】
また、一般式（１）において、Ｇは単糖類の残基を表す。ｎは１〜３０で、好ましくは１〜１０である。
【００２７】
［合成方法］
本発明の乳化重合用乳化剤を得るための反応条件は特に限定されるものではなく、アルキルポリグルコシドの公知の製造方法を適用することにより可能である。アルキルポリグルコシドの製造方法は、例えば、特開２００１−２７８８９１、特開平１１−２０９３９１、特開平８−２６９１０３、特開昭６４−４７７９６、特開昭６２−２９２７８９等において開示されている。
【００２８】
一般的に用いられるアルキルポリグルコシドの製造方法としては、糖と脂肪アルコールを酸触媒下で反応させアルキルポリグルコシドを得る方法、又は糖とブタノールを酸触媒下で反応させブチルポリグルコシドにした後、脂肪アルコールと交換反応させて二段階でアルキルポリグルコシドを得る方法がある。また、必要に応じ精製を行ってもよい。
【００２９】
アルキルポリグルコシドの製造に使用される糖としては、単糖、単糖誘導体、またはオリゴ糖がある。単糖では、ヘキソース類として、グルコース、マンノース、アロース、アルトロース、ガラクトース、タロース、グロース、イドース、フルクトース、プシコース、タガトース、ソルボース等がある。ペントース類として、リボース、アラビノース、キシルロース、リキソース、リブロース等がある。
【００３０】
単糖誘導体では、デオキシ糖として、ラムノース、フコース等がある。ウロン糖として、グルクロン酸、ガラクチュロン酸、マンヌロン酸等がある。また、アミノ糖として、グルコサミン、コンドロサミン等がある。
【００３１】
オリゴ糖としては、重合度が２〜１０のマルトオリゴ糖、セロオリゴ糖、マンノオリゴ糖、ガラクトオリゴ糖等が挙げられる。
【００３２】
また、上記に記載の単糖、単糖誘導体またはオリゴ糖を２種類以上配合して使用することもできる。
【００３３】
［乳化重合用モノマー］
本発明の乳化重合用乳化剤を用いた乳化重合に適用されうるモノマーとしては各種のものを挙げることができ、例えば、アクリル酸、アクリル酸メチル、アクリル酸ブチル、アクリル酸２−エチルヘキシル、メタクリル酸メチル、アクリロニトリル、アクリルアミド、アクリル酸ヒドロキシエステル等のアクリル系モノマー、例えば、スチレン、ジビニルベンゼン等の芳香族モノマー、酢酸ビニル等のビニルエステル系モノマー、塩化ビニル、塩化ビニリデン等のハロゲン化オレフィンモノマー、ブタジエン、イソプレン、クロロプレン等の共役系ジオレフィン系モノマー等の他、エチレン、無水マレイン酸、マレイン酸メチル等がある。本発明の乳化剤は、上記モノマーの１種又は２種以上の乳化重合又は懸濁重合に利用できる。
【００３４】
［重合条件］
本発明の乳化重合用乳化剤を使用した乳化重合反応に使用される重合開始剤は従来公知のものでよく、例えば、過酸化水素、過硫酸カリウム、アゾビスイソブチロニトリル、ベンゾイルパーオキサイド等が利用できる。重合促進剤としては、亜硫酸水素ナトリウム、硫酸第１鉄アンモニウム等が使用できる。また、連鎖移動剤として、α−メチルスチレンダイマー、ｎ−ブチルメルカプタン、ｔ−ドデシルメルカプタンなどのメルカプタン類、四塩化炭素、四臭化炭素などのハロゲン化炭化水素などを用いてもよい。
【００３５】
本発明の乳化重合用乳化剤の使用量は、通常、全モノマーに対して０．１〜２０．０％が適当である。なお、より好ましくは、０．２〜１０．０％が適当である。
【００３６】
本発明の乳化重合用乳化剤は、それ単独でも乳化重合は良好に完結しうるが、さらにアニオン活性剤又はカチオン活性剤又は／及び他のノニオン活性剤を併用してもよく、これにより乳化重合時の重合安定性が向上し、また後工程における処理特性を向上させることができる。かかるアニオン活性剤、カチオン活性剤及びノニオン活性剤としては特に限定されないが、例えば、アニオン活性剤としては、脂肪酸セッケン、ロジン酸セッケン、アルキルスルホン酸塩、アルキルアリールスルホン酸塩、アルキルスルホコハク酸塩、ポリオキシエチレンアルキル硫酸塩、ポリオキシエチレンアリール硫酸塩などが挙げられ、カチオン活性剤としてはステアリルトリメチルアンモニウム、セチルトリメチルアンモニウム、ラウリルトリメチルアンモニウム、などが挙げられ、ノニオン活性剤としては、ポリオキシアルキレンアルキルフェニルエーテル、ポリオキシアルキレンアルキルエーテル、ポリオキシアルキレン脂肪酸エステル、ポリグリセリンアルキルエーテル、ポリグリセリン脂肪酸エステル、ソルビタン脂肪酸エステルなどが挙げられる。使用量としては、本発明の乳化重合用乳化剤１００重量部に対して、０．５〜１００重量部含まれることが好ましく、より好ましくは５〜６０重量部である。さらに好ましくは１０〜３０重量部である。
【００３７】
また、乳化重合時の重合安定性を向上させる目的で公知の保護コロイド剤を併用することができる。併用できる保護コロイド剤としては、完全けん化ポリビニルアルコール（ＰＶＡ）、部分けん化ＰＶＡ、ヒドロキシエチルセルロース、カルボキシメチルセルロース、メチルセルロース、ポリアクリル酸、アラビアゴムなどがある。
【００３８】
本発明の乳化重合用乳化剤の他の使用方法としては、ポリマーエマルションの安定性
を改善するために、重合終了後のポリマーに添加することができる。
【００３９】
［作用］
本発明の乳化重合用乳化剤を用いた乳化重合では、重合時の乳化安定性、得られたポリマーエマルションの機械安定性や化学安定性が優れると共に、実際に使用したフィルムの接着性、耐熱性等の諸特性向上に極めて優れた効果を発揮する。さらに、ジオキサンやアルデヒド類などの有害物質を大幅に低減したポリマーエマルションを得ることができる。
【実施例】
【００４０】
〈製造例〉
以下、実施例および比較例により本発明を説明するが、例示は単に説明用のものであって、発明思想の限定又は制限を意図したものではない。なお、文中「部」は特に記載がない限り重量基準である。
【００４１】
〈製造例１〉
撹拌機、窒素導入管、蒸留装置、及び温度計を備えた反応器にイソトリデシルアルコール（分岐度２．８）を２００部とブチルグルコシドを６０部、そして触媒としてｐ−トルエンスルホン酸を加え、１３０℃に昇温して３時間反応を行った。そのとき、反応器内を１０ミリバールに減圧して副生物であるブタノールを留去した。
【００４２】
最後に、水酸化ナトリウムを用いて中和を行った後、過剰のイソデシルアルコールを除去して本発明品の乳化重合用乳化剤Ａを得た。
【００４３】
〈製造例２〉
製造例１の方法に準じて、イソトリデシルアルコール（分岐度２．２）を２００部、またブチルグルコシドを７５部とした以外は同様の条件で反応、精製して本発明品の乳化重合用乳化剤Ｂを得た。
【００４４】
〈製造例３〉
撹拌機、窒素導入管、蒸留装置、及び温度計を備えた反応器にＬＩＡＬ１２３（分岐度０．５）を１９４部にグルコースを４０部と触媒としてアルキルベンゼンスルホン酸を加えて撹拌した後、１１０℃に昇温して５時間反応を行った。そのとき、反応器内を１０ミリバールに減圧して副生物である水を留去した。
【００４５】
最後に、水酸化ナトリウムを用いて中和を行った後、過剰のＬＩＡＬ１２３を除去して本発明品の乳化重合用乳化剤Ｃを得た。
【００４６】
〈製造例４〉
製造例１の方法に準じて、ネオドール２３（分岐度０．２）を１９２部、またブチルグルコシドを７５部とした以外は同様の条件で反応、中和、精製して本発明品の乳化重合用乳化剤Ｄを得た。
【００４７】
〈製造例５〉
製造例３の方法に準じて、２−プロピル−１−ヘプタノールを１５８部、またグルコースを３５部とした以外は同様の条件で反応して本発明品の乳化重合用乳化剤Ｅを得た。
【００４８】
〈製造例６〉
製造例１の方法に準じて、イソデシルアルコール（分岐度２．１）を１５８部、またブチルグルコシドを９０部とした以外は同様の条件で反応、精製して本発明品の乳化重合用乳化剤Ｆを得た。
【００４９】
〈製造例７〉
製造例１の方法に準じて、スチレン化フェノール（モノ体、ジ体、トリ体混合物）３０５部、またブチルグルコシドを８５部とした以外は同様の条件で反応、中和、精製して本発明品の乳化重合用乳化剤Ｇを得た。
【００５０】
〈製造例８〉
製造例３の方法に準じて、Ｅｘｘａｌ  ｌｌ（分岐度２．２）を１７２部、またグルコースの代わりにマルトースとマルトトリオースの混合物を１００部とした以外は同様の条件で反応して本発明品の乳化重合用乳化剤Ｈを得た。
【００５１】
〈実施例及び比較例〉
実施例及び比較例に用いた乳化重合用乳化剤は表１の通りである。
【００５２】
比較品Ａ〜Ｅは、化学式（２）で表されるエチレンオキサイドを付加した従来の乳化重合用乳化剤である。  
Ｒ’−（ＥＯ）ｍ−Ｈ  ……（２）
（ここでの、Ｒ’は疎水基、ＥＯはエチレンオキサイド、ｍはその付加モル数を表す）。
【００５３】
【表１】
0004394629.tif 000002
【００５４】
〈使用例１〉
アクリル酸ブチル１００部、スチレン１００部、イオン交換水２９０部および乳化剤１０部を混合して混合モノマー乳濁液を調製し、窒素ガスにて溶存酸素を除去した。次に攪拌機、還流冷却器、温度計および滴下漏斗を備えた反応器に、上記混合モノマー乳濁液を１００部仕込み、８０℃に昇温し、過硫酸カリウム０．５部を加えて先行重合させた。次いで、重合開始１０分後より３時間かけて、残りの混合モノマー乳濁液４００部を滴下して重合させた。さらに、続けて重合温度にて２時間熟成した後、冷却してポリマーエマルションを得た。
【００５５】
使用した乳化重合用乳化剤は表２に示す通りである。また、乳化重合用乳化剤の内１０重量％を併用アニオン性乳化剤としてラウリル硫酸エステルナトリウム塩を用いた。
【００５６】
使用した乳化重合用乳化剤のジオキサン及びホルムアルデヒドの含有量及び、得られたポリマーエマルションについて、重合安定性、機械安定性、粒子径、フィルムの光沢性をそれぞれ評価した。評価方法は以下の通りである。結果は表２に示す。
【００５７】
［ジオキサン及びホルムアルデヒドの含有量］
乳化重合用乳化剤に含まれるジオキサンをＧＣ、ホルムアルデヒドをアセチルアセトン法を用い吸光光度法で定量を行った。その結果、ジオキサン量が、１ｐｐｍ未満：○、１〜１０ｐｐｍ：△、１０ｐｐｍ以上：×、ホルムアルデヒド量が、１ｐｐｍ未満：○、１〜１０ｐｐｍ：△、１０ｐｐｍ以上：×、とし示した。
【００５８】
［重合安定性］
重合後のポリマーエマルションを８０メッシュのろ布を用いてろ過し、ろ布上の残渣を水洗後、乾燥し、その重量をエマルションの固形分に対し％で表示した。
【００５９】
［機械安定性］
ポリマーエマルション５０ｇをマーロン型試験器にて荷重１０ｋｇ、回転数１０００ｒｐｍで５分間撹拌し、生成した凝集物を８０メッシュの金網でろ過し、残渣を水洗後、乾燥し、その重量をエマルションの固形分に対し％で表示した。
【００６０】
［粒子径］
動的光散乱式粒度分布測定装置（日機装製  ＭＩＣＲＯＴＲＡＣ  ＵＰＡ  ９３４０）にて測定し、μｍで表示した。
【００６１】
［フィルムの光沢性］
ガラスプレート上に０．５ｍｍ（ｗｅｔ）のエマルション膜を作り、室温で２４時間放置してフィルムを作成した。このフィルムの光沢性を目視にて観察し、３段階で評価した。結果、優れる：○、可である：△、不可である：×、とし示した。
【００６２】
【表２】
0004394629.tif 000003
【００６３】
〈使用例２〉
攪拌機、還流冷却器、温度計および滴下漏斗を備えた反応器に、イオン交換水１３５部、緩衝剤として炭酸水素ナトリウム０．５部を仕込み、８０℃まで昇温させ、窒素ガスにて水中の溶存酸素を除去した。これとは別にメタクリル酸メチル７５部、アクリル酸エチル１７１部、アクリル酸４部、乳化重合用乳化剤８部、イオン交換水１１０部とを混合して、モノマーエマルションを調製した。次に、上記で調製したモノマーエマルション４０部を一括して上記反応容器に添加し、１０分間撹拌後、重合開始剤である過硫酸アンモニウム０．５部を加え、１０分間撹拌した。次に残りのモノマーエマルションを３時間かけて滴下して重合反応を行い、４０℃まで冷却後、アンモニア水でｐＨ８〜９に調整してポリマーエマルションを得た。
【００６４】
使用した乳化重合用乳化剤は表３に示す通りである。また、乳化重合用乳化剤の内１０重量％を併用アニオン性乳化剤として直鎖アルキルベンゼンスルホン酸ナトリウム塩を用いた。
【００６５】
得られたポリマーエマルションについて、重合安定性、粒子径、ＶＯＣ量、化学安定性をそれぞれ評価した。重合安定性、粒子径の評価方法は上記と同様である。ＶＯＣ量、化学安定性の評価方法は以下の通りである。結果は表３に示す。
【００６６】
［ＶＯＣ量］
ポリマーエマルションに含まれるＶＯＣ量をヘッドスペースＧＣにより測定を行った。その結果、１０ｐｐｍ未満：○、１０〜５０ｐｐｍ：△、５０ｐｐｍ以上：×、とし示した。
【００６７】
［化学安定性］
ポリマーエマルション１０ｇに６モル／Ｌ水酸化カルシウム水溶液１０ｍｌを撹拌しつつ加え、５分間撹拌後に８０メッシュの濾布を用いてろ過し、濾布を通過しない凝集ポリマーの乾燥重量を測定して、仕込みモノマー重量に対する重量比率（％）で表示した。
【００６８】
【表３】
0004394629.tif 000004
【００６９】
〈使用例３〉
攪拌機、還流冷却器、温度計および滴下漏斗を備えた反応器に、イオン交換水２５０部を仕込み、８０℃まで昇温させ、窒素ガスにて水中の溶存酸素を除去した。次にアクリル酸ブチル１２５部とアクリル酸２−エチルヘキシル１２５部に乳化剤５部を溶解させた混合モノマー液のうち５０部を反応器に仕込み、次いで過硫酸アンモニウム０．５部を加えて先行重合させ、重合開始１０分後より３時間かけて残りの混合モノマー液２０５部を滴下して重合させた。続けて重合温度にてさらに２時間熟成した後、４０℃まで冷却後、アンモニア水でｐＨ８〜９に調整してポリマーエマルションを得た。
【００７０】
使用した乳化重合用乳化剤は表４に示す通りである。また、乳化重合用乳化剤の内１０重量％を併用アニオン性乳化剤としてポリオキシエチレンスチレン化フェニルエーテルリン酸エステル（ＥＯ８モル付加体）を用いた。
【００７１】
得られたポリマーエマルションについて、重合安定性、機械安定性、耐熱着色性、接着性をそれぞれ評価した。重合安定性、機械安定性の評価方法は上記と同様である。耐熱着色性、接着性の評価方法は以下の通りである。結果は表４に示す。
【００７２】
［耐熱着色性］
ガラス板上に０．５ｍｍ厚のポリマーフィルムを作製し、２００℃に調整した熱風乾燥器内で３０分間熱処理して、ポリマーフィルムの着色を目視で調べた。結果、全く着色が認められない：○、淡い黄色に着色している：△、濃い褐色に着色している：×、とし示した。
【００７３】
［接着性］
５ｃｍ幅に切ったＰＥＴフィルム上にエマルションを２５μｍ（ｄｒｙ）の厚さに塗工し、熱処理した後ＳＵＳ板に貼り付け、ローラ圧着する。接着面が５ｃｍ×５ｃｍとなるようにフィルムを剥がし、フィルムの端に２００ｇの重りを吊り下げて剥がれるまでの時間（秒）を測定した。
【００７４】
【表４】
0004394629.tif 000005
【００７５】
〈使用例４〉
攪拌機、還流冷却器、温度計および滴下漏斗を備えた反応器に、イオン交換水１３１部、緩衝剤として炭酸水素ナトリウム０．５部を仕込み、７０℃まで昇温させ、窒素ガスにて水中の溶存酸素を除去した。これとは別に酢酸ビニル２５０部、乳化重合用乳化剤８部、イオン交換水１１０部とを混合して、モノマーエマルションを調製した。次に、上記で調製したモノマーエマルション４０部を一括して上記反応容器に添加し、１０分間撹拌後、重合開始剤である過硫酸アンモニウム０．５部を加え、１０分間撹拌した。次に残りのモノマーエマルションを３時間かけて滴下して重合反応を行い、４０℃まで冷却後、アンモニア水でｐＨ８〜９に調整してポリマーエマルションを得た。
【００７６】
使用した乳化重合用乳化剤は表５に示す通りである。
【００７７】
得られたポリマーエマルションについて、重合安定性、粒子径、接着性をそれぞれ評価した。重合安定性、粒子径の評価方法は上記の評価方法と同様である。接着性の評価方法は以下の通りである。結果を表５に示す。
【００７８】
［接着性］
５ｃｍ幅に切った合板上にエマルションを２５μｍ（ｄｒｙ）の厚さに塗工し、熱処理した後５ｃｍ幅の綿製の布を貼り付け、ローラ圧着する。接着面が５ｃｍ×５ｃｍとなるように布を剥がし、はがした布の端に１Ｋｇの重りを吊り下げて剥がれるまでの時間（秒）を測定した。
【００７９】
【表５】
0004394629.tif 000006
【００８０】
表２〜表５の結果から、本発明にかかる乳化重合用乳化剤は、乳化剤に含まれるアルデヒドやジオキサン量が極めて少量であり、エマルションの重合安定性、機械安定性、化学安定性が良好であり、ＶＯＣなど有害な副生成物の発生を低減することができる。また、得られたポリマーエマルションのフィルム光沢性や接着性、耐熱性などの諸特性が従来のノニオン界面活性剤からなる比較品の乳化剤を用いたものより優れることが分かる。
【産業上の利用可能性】
【００８１】
本発明の乳化重合用乳化剤を添加して得られるポリマーエマルションは、例えば接着剤、被覆剤、含浸補強剤等として、木材、金属、紙、布、その他コンクリートなどに適用することができる。また、エマルションあるいはラテックスから取り出したポリマーは樹脂、ゴム、ポリマー改質剤等に使用することができる。